(57)【要約】【課題】中屈折率低分散性である上、熔融性が良好であり、且つ、他のガラスと組み合わせたときに結像の温度依存性を抑制可能な光学ガラスを提供する。【解決手段】質量％で、ＳｉＯ2：３０〜６０％、Ｂ2Ｏ3：１５％以下、Ｌｉ2Ｏ：１０％以下、Ｎａ2Ｏ：１０％以下、Ｋ2Ｏ：１５％以下、Ａｌ2Ｏ3：７％以下、ＣａＯ：１５％以下、ＢａＯ：１２〜４０％、Ｎｂ2Ｏ5：５％以下、ＺｒＯ2：７％以下、ＴｉＯ2：５％以下、Ｙ2Ｏ3：５％以下、Ｌａ2Ｏ3：５％以下を含有する組成を有し、ＺｎＯ及びＳｒＯを含有せず、Ｌｉ2Ｏ、Ｎａ2Ｏ及びＫ2Ｏの合計の含有量が１２〜３５％であり、ＣａＯ及びＢａＯの合計の含有量が１３〜５５％であり、ｄ線に関する相対屈折率の温度係数（４０〜６０℃）が−５．０×１０-6〜３．０×１０-6℃-1であることを特徴とする、光学ガラスである。【選択図】なし【特許請求の範囲】
【請求項１】
質量％で
ＳｉＯ2：３０％以上６０％以下、
Ｂ2Ｏ3：０％以上１５％以下、
Ｌｉ2Ｏ：０％以上１０％以下、
Ｎａ2Ｏ：０％以上１０％以下、
Ｋ2Ｏ：０％以上１５％以下、
Ａｌ2Ｏ3：０％以上７％以下、
ＣａＯ：０％以上１５％以下、
ＢａＯ：１２％以上４０％以下、
Ｎｂ2Ｏ5：０％以上５％以下、
ＺｒＯ2：０％以上７％以下、
ＴｉＯ2：０％以上５％以下、
Ｙ2Ｏ3：０％以上５％以下、
Ｌａ2Ｏ3：０％以上５％以下、
を含有する組成を有し、
ＺｎＯ及びＳｒＯを含有せず、
Ｌｉ2Ｏ、Ｎａ2Ｏ及びＫ2Ｏの合計の含有量が１２％以上３５％以下であり、
ＣａＯ及びＢａＯの合計の含有量が１３％以上５５％以下であり、
ｄ線（５８７．５６２ｎｍ）に関する相対屈折率の温度係数（４０〜６０℃）が−５．０×１０-6℃-1以上３．０×１０-6℃-1以下である、ことを特徴とする、光学ガラス。
【請求項２】
屈折率（ｎｄ）が１．５５以上１．６３以下であり、且つ、アッベ数（νｄ）が５０以上６５以下である、請求項１に記載の光学ガラス。
【請求項３】
ガラス転移温度（Ｔｇ）が５４０℃以下である、請求項１又は２に記載の光学ガラス。
【請求項４】
請求項１〜３のいずれかに記載の光学ガラスを素材として用いたことを特徴とする、精密プレス成形用プリフォーム。
【請求項５】
請求項１〜３のいずれかに記載の光学ガラスを素材として用いたことを特徴とする、光学素子。
【発明の詳細な説明】
【技術分野】
【０００１】
本発明は、光学ガラス、精密プレス成形用プリフォーム、及び光学素子に関する。
【背景技術】
【０００２】
従来より、光学機器の普及及び発展に伴い、様々な特性を有する光学ガラスが求められている。特に、近年は、車載用の光学機器、監視カメラ等を念頭においた、製品の小型化及び高性能化を達成することが可能な光学ガラスの需要が一層高まっている。
【０００３】
製品の小型化及び高性能化の達成に際しては、高屈折率のガラス（例えば、屈折率（ｎｄ）が１．８０以上のガラス）と、かかる高屈折率のガラスの光学特性を補填し得るガラスとを組み合わせることが肝要となっている。
【０００４】
ここで、高屈折率のガラスは、一般に分散性が高く、色収差をもたらし易い傾向にあるため、通常は、分散性が低いガラスと組み合わせて色収差を補正することが必要である。しかし一方で、低分散性のガラスは、屈折率が低い傾向にあるため、小型化の達成には不利となることが多い。そこで、現状、高屈折率のガラスと組み合わせるガラスとしては、ある程度屈折率が高く且つ低分散性が保持されたガラス、言い換えれば、中屈折率低分散性の光学ガラス（屈折率（ｎｄ）：約１．５５〜１．６３、アッベ数（νｄ）：約５０〜６５）に、ニーズがある。
【０００５】
また、プロジェクター及び車載用の光学機器などに使用される光学ガラス（レンズ）は、激しい環境温度の変化に晒されることがあるため、温度変化に対する結像等への悪影響が少ないことが望まれる。この点、上述した高屈折率のガラスは、温度に対する屈折率の変化量が正に大きい傾向にある。そのため、かかる高屈折率のガラスと組み合わせるガラスとしては、温度に対する屈折率の変化量が小さいか、或いは負に大きいものを選択し、屈折率の温度依存性を相殺する又はできるだけ抑制することが求められる。
【０００６】
中屈折率低分散性の光学ガラスとしては、例えば、特許文献１に、ＳｉＯ2−Ｂ2Ｏ3−Ａｌ2Ｏ3−ＺｎＯ−ＢａＯ−Ｌｉ2Ｏ系の所定の組成を有し、屈折率（ｎｄ）が１．５５〜１．６３、アッベ数（νｄ）が５５〜６３の範囲の光学恒数を有する光学ガラスが開示されている。
【０００７】
しかしながら、上記特許文献１に記載の光学ガラスは、温度に対する屈折率の変化量が正に大きいため、高屈折率のガラスと組み合わせた場合に、温度変化に応じて結像性が大きく悪化する虞がある。
【０００８】
一方、特許文献２は、ＳｉＯ2、Ｂ2Ｏ3、Ｌａ2Ｏ3を含有し、温度変化による性能劣化が少ない光学ガラスを開示している。
【先行技術文献】
【特許文献】
【０００９】
【特許文献１】特開平１０−１９４７７２号公報
【特許文献２】特開２００７−１０６６１１号公報
【発明の概要】
【発明が解決しようとする課題】
【００１０】
しかしながら、特許文献２に記載の光学ガラスは、高屈折率成分であるＬａ2Ｏ3及びＧｄ2Ｏ3を多く含むため、屈折率（ｎｄ）が１．６３より大きい。また、上述したＬａ2Ｏ3及びＧｄ2Ｏ3は、難熔解性であるため、多量に配合した場合には、ガラスの熔融性及び耐失透性等が悪化する虞もある。
【００１１】
本発明は、上記の現状に鑑み開発されたもので、中屈折率低分散性である上、熔融性が良好であり、且つ、他のガラスと組み合わせたときに結像の温度依存性を抑制可能な光学ガラスを提供することを目的とする。また、本発明は、上述した光学ガラスを用いた精密プレス成形用プリフォーム、及び光学素子を提供することを目的とする。
【課題を解決するための手段】
【００１２】
本発明者は、前記目的を達成するため、鋭意検討を重ねた結果、ＳｉＯ2及びＢａＯを基本組成とするとともに、Ｌｉ2Ｏ、Ｎａ2Ｏ及びＫ2Ｏの合計の含有量並びにＣａＯ及びＢａＯの合計の含有量の適正化を図り、更に、ＺｎＯ及びＳｒＯを含有させないことにより、温度（Ｔ）に対する屈折率（ｎ）の変化量（相対屈折率の温度係数（ｄｎ／ｄＴ））が小さくなるか、或いは負に大きくなって結像の温度依存性を抑制できる上、熔融性が良好な光学ガラスが得られることを見出した。
【００１３】
即ち、本発明の光学ガラスは、質量％で
ＳｉＯ2：３０％以上６０％以下、
Ｂ2Ｏ3：０％以上１５％以下、
Ｌｉ2Ｏ：０％以上１０％以下、
Ｎａ2Ｏ：０％以上１０％以下、
Ｋ2Ｏ：０％以上１５％以下、
Ａｌ2Ｏ3：０％以上７％以下、
ＣａＯ：０％以上１５％以下、
ＢａＯ：１２％以上４０％以下、
Ｎｂ2Ｏ5：０％以上５％以下、
ＺｒＯ2：０％以上７％以下、
ＴｉＯ2：０％以上５％以下、
Ｙ2Ｏ3：０％以上５％以下、
Ｌａ2Ｏ3：０％以上５％以下、
を含有する組成を有し、
ＺｎＯ及びＳｒＯを含有せず、
Ｌｉ2Ｏ、Ｎａ2Ｏ及びＫ2Ｏの合計の含有量が１２％以上３５％以下であり、
ＣａＯ及びＢａＯの合計の含有量が１３％以上５５％以下であり、
ｄ線（５８７．５６２ｎｍ）に関する相対屈折率の温度係数（４０〜６０℃）が−５．０×１０-6℃-1以上３．０×１０-6℃-1以下である、ことを特徴とする。かかる光学ガラスは、中屈折率低分散性である上、熔融性が良好であり、且つ、他のガラスと組み合わせたときに結像の温度依存性を抑制可能である。
【００１４】
本発明の光学ガラスは、屈折率（ｎｄ）が１．５５以上１．６３以下であり、且つ、アッベ数（νｄ）が５０以上６５以下であることが好ましい。
【００１５】
本発明の光学ガラスは、ガラス転移温度（Ｔｇ）が５４０℃以下であることが好ましい。
【００１６】
本発明の精密プレス成形用プリフォームは、上記の光学ガラスを素材として用いたことを特徴とする。かかる精密プレス成形用プリフォームは、他のガラスととともに、結像の温度依存性が抑制された製品を得るために用いることができる。
【００１７】
本発明の光学素子は、上記の光学ガラスを素材として用いたことを特徴とする。かかる光学素子は、他のガラスと組み合わせて、結像の温度依存性が抑制された製品を得ることができる。
【発明の効果】
【００１８】
本発明によれば、中屈折率低分散性である上、熔融性が良好であり、且つ、他のガラスと組み合わせたときに結像の温度依存性を抑制可能な光学ガラスを提供することができる。また、本発明によれば、上述した光学ガラスを用いた精密プレス成形用プリフォーム、及び光学素子を提供することができる。
【発明を実施するための形態】
【００１９】
以下、本発明を、実施形態を用いて具体的に説明する。
【００２０】
（光学ガラス）
本発明の一実施形態の光学ガラス（以下、「本実施形態の光学ガラス」と称することがある。）は、質量％で
ＳｉＯ2：３０％以上６０％以下、
Ｂ2Ｏ3：０％以上１５％以下、
Ｌｉ2Ｏ：０％以上１０％以下、
Ｎａ2Ｏ：０％以上１０％以下、
Ｋ2Ｏ：０％以上１５％以下、
Ａｌ2Ｏ3：０％以上７％以下、
ＣａＯ：０％以上１５％以下、
ＢａＯ：１２％以上４０％以下、
Ｎｂ2Ｏ5：０％以上５％以下、
ＺｒＯ2：０％以上７％以下、
ＴｉＯ2：０％以上５％以下、
Ｙ2Ｏ3：０％以上５％以下、
Ｌａ2Ｏ3：０％以上５％以下、
を含有する組成を有し、
ＺｎＯ及びＳｒＯを含有せず、
Ｌｉ2Ｏ、Ｎａ2Ｏ及びＫ2Ｏの合計の含有量が１２％以上３５％以下であり、
ＣａＯ及びＢａＯの合計の含有量が１３％以上５５％以下であり、
ｄ線（５８７．５６２ｎｍ）に関する相対屈折率の温度係数（４０〜６０℃）が−５．０×１０-6℃-1以上３．０×１０-6℃-1以下である、ことを特徴とする。
【００２１】
なお、本実施形態の光学ガラスは、上述した成分以外のその他の成分（後述）を含んでもよい。但し、本実施形態の光学ガラスは、所望の光学恒数、熔融性の向上及び結像の温度依存性の抑制をより確実に発現させる観点から、上述した成分（ＳｉＯ2、Ｂ2Ｏ3、Ｌｉ2Ｏ、Ｎａ2Ｏ、Ｋ2Ｏ、Ａｌ2Ｏ3、ＣａＯ、ＢａＯ、Ｎｂ2Ｏ5、ＺｒＯ2、ＴｉＯ2、Ｙ2Ｏ3、Ｌａ2Ｏ3）のみからなる組成を有することが好ましい。
ここで、「上述した成分のみからなる」とは、当該成分以外の不純物成分が不可避的に混入する、具体的には、不純物成分の割合が０．２質量％以下である場合を包含することとする。
【００２２】
まず、本実施形態において、光学ガラスの組成を上記の範囲に限定した理由について説明する。なお、成分に関する「％」表示は、特に断らない限り、質量％を意味するものとする。
【００２３】
＜ＳｉＯ2＞
ＳｉＯ2は、本実施形態の光学ガラスにおける必須成分であり、ガラスの骨格となる網目構造を形成する主成分である。また、ＳｉＯ2は、耐失透安定性及び化学的耐久性を高めることができる成分である。しかしながら、光学ガラスにおけるＳｉＯ2の含有量が６０％を超えると、屈折率の低下、熔融性の悪化、並びに、ガラス転移温度（Ｔｇ）及び屈伏温度（Ａｔ）の上昇をもたらす。一方、光学ガラスにおけるＳｉＯ2の含有量が３０％未満であると、化学的耐久性及び耐失透安定性の悪化をもたらす。そのため、本実施形態の光学ガラスにおいては、ＳｉＯ2の含有量を３０％以上６０％以下の範囲とした。同様の観点から、本実施形態の光学ガラスにおけるＳｉＯ2の含有量は、３２％以上であることが好ましく、３４％以上であることがより好ましく、また、５８％以下であることが好ましく、５６％以下であることがより好ましい。
【００２４】
＜Ｂ2Ｏ3＞
Ｂ2Ｏ3は、本実施形態の光学ガラスにおいて、ＳｉＯ2と同様にガラスの網目構造を形成する成分であるとともに、適量用いることにより、ガラスの均質化及び熔融性の向上に有効な成分である。しかしながら、光学ガラスにおけるＢ2Ｏ3の含有量が１５％を超えると、屈折率の低下、ガラス転移温度（Ｔｇ）及び屈伏温度（Ａｔ）の上昇、並びに耐失透安定性の悪化をもたらす。そのため、本実施形態の光学ガラスにおいては、Ｂ2Ｏ3の含有量を０％以上１５％以下の範囲とした。同様の観点から、本実施形態の光学ガラスにおけるＢ2Ｏ3の含有量は、１４．５％以下であることが好ましく、１４％以下であることがより好ましい。
【００２５】
＜Ｌｉ2Ｏ＞
Ｌｉ2Ｏは、ガラス転移温度（Ｔｇ）及び屈伏温度（Ａｔ）の低下、熔融性の向上、並びに、相対屈折率の温度係数の低減に有効な成分である。しかしながら、光学ガラスにおけるＬｉ2Ｏの含有量が１０％を超えると、化学的耐久性及び耐失透安定性の悪化をもたらす。そのため、本実施形態の光学ガラスにおいては、Ｌｉ2Ｏの含有量を０％以上１０％以下の範囲とした。同様の観点から、本実施形態の光学ガラスにおけるＬｉ2Ｏの含有量は、９．５％以下であることが好ましく、９％以下であることがより好ましい。
【００２６】
＜Ｎａ2Ｏ＞
Ｎａ2Ｏは、ガラス転移温度（Ｔｇ）及び屈伏温度（Ａｔ）の低下、熔融性の向上、並びに、相対屈折率の温度係数の低減に有効な成分である。しかしながら、光学ガラスにおけるＮａ2Ｏの含有量が１０％を超えると、化学的耐久性及び耐失透安定性の悪化をもたらす。そのため、本実施形態の光学ガラスにおいては、Ｎａ2Ｏの含有量を０％以上１０％以下の範囲とした。同様の観点から、本実施形態の光学ガラスにおけるＮａ2Ｏの含有量は、９．５％以下であることが好ましく、９％以下であることがより好ましい。
【００２７】
＜Ｋ2Ｏ＞
Ｋ2Ｏは、ガラス転移温度（Ｔｇ）及び屈伏温度（Ａｔ）の低下、熔融性の向上、並びに、相対屈折率の温度係数の低減に有効な成分である。しかしながら、光学ガラスにおけるＫ2Ｏの含有量が１５％を超えると、化学的耐久性及び耐失透安定性の悪化をもたらす。そのため、本実施形態の光学ガラスにおいては、Ｋ2Ｏの含有量を０％以上１５％以下の範囲とした。同様の観点から、本実施形態の光学ガラスにおけるＫ2Ｏの含有量は、１４％以下であることが好ましく、１３％以下であることがより好ましい。
【００２８】
＜Ｌｉ2Ｏ、Ｎａ2Ｏ及びＫ2Ｏの合計＞
ここで、本実施形態の光学ガラスは、Ｌｉ2Ｏ、Ｎａ2Ｏ及びＫ2Ｏの合計の含有量が１２％以上３５％以下であることを要する。上記合計の含有量が１２％未満であると、熔融性の低下、ガラス転移温度（Ｔｇ）及び屈伏温度（Ａｔ）の上昇、並びに、相対屈折率の温度係数の上昇をもたらす。一方、上記合計の含有量が３５％を超えると、化学的耐久性及び耐失透安定性の悪化をもたらす。また、同様の観点から、本実施形態の光学ガラスにおけるＬｉ2Ｏ、Ｎａ2Ｏ及びＫ2Ｏの合計の含有量は、１２．５％以上であることが好ましく、１３％以上であることがより好ましく、また、３２％以下であることが好ましく、３０％以下であることがより好ましい。
【００２９】
＜Ａｌ2Ｏ3＞
Ａｌ2Ｏ3は、Ｌｉ2Ｏ及びＮａ2Ｏ等の酸化物とともに添加することで、ガラスの網目構造を形成し、ガラスの耐失透安定性及び化学的耐久性を高めることができる成分である。しかしながら、光学ガラスにおけるＡｌ2Ｏ3の含有量が７％を超えると、熔融性が悪化する。そのため、本実施形態の光学ガラスにおいては、Ａｌ2Ｏ3の含有量を０％以上７％以下の範囲とした。同様の観点から、本実施形態の光学ガラスにおけるＡｌ2Ｏ3の含有量は、６．５％以下であることが好ましく、６％以下であることがより好ましい。
【００３０】
＜ＣａＯ＞
ＣａＯは、ガラス転移温度（Ｔｇ）及び屈伏温度（Ａｔ）の低下、熔融性の向上、並びに、相対屈折率の温度係数の低減に有効な成分である。しかしながら、光学ガラスにおけるＣａＯの含有量が１５％を超えると、耐失透安定性が低下する。そのため、本実施形態の光学ガラスにおいては、ＣａＯの含有量を０％以上１５％以下の範囲とした。同様の観点から、本実施形態の光学ガラスにおけるＣａＯの含有量は、１４％以下であることが好ましく、１３％以下であることがより好ましい。
【００３１】
＜ＢａＯ＞
ＢａＯは、本実施形態の光学ガラスにおける必須成分であり、相対屈折率の温度係数の低減に有効な成分である。また、ＢａＯは、屈折率の上昇及び熔融性の向上にも有効な成分である。しかしながら、光学ガラスにおけるＢａＯの含有量が４０％を超えると、化学的耐久性及び耐失透安定性が低下する。一方、光学ガラスにおけるＢａＯの含有量が１２％未満であると、屈折率の温度係数を効果的に低減することができない上、熔融性も悪化する。そのため、本実施形態の光学ガラスにおいては、ＢａＯの含有量を１２％以上４０％以下の範囲とした。同様の観点から、本実施形態の光学ガラスにおけるＢａＯの含有量は、１３％以上であることが好ましく、１４％以上であることがより好ましく、また、３８％以下であることが好ましく、３６％以下であることがより好ましい。
【００３２】
＜ＣａＯ及びＢａＯの合計＞
ここで、本実施形態の光学ガラスは、ＣａＯ及びＢａＯの合計の含有量が１３％以上５５％以下であることを要する。上記合計の含有量が１３％未満であると、熔融性の低下、ガラス転移温度（Ｔｇ）及び屈伏温度（Ａｔ）の上昇、並びに、相対屈折率の温度係数の上昇をもたらす。一方、上記合計の含有量が５５％を超えると、化学的耐久性及び耐失透安定性の悪化をもたらす。また、同様の観点から、本実施形態の光学ガラスにおけるＣａＯ及びＢａＯの合計の含有量は、１３．５％以上であることが好ましく、１４％以上であることがより好ましく、また、５２％以下であることが好ましく、５０％以下であることがより好ましい。
【００３３】
＜Ｎｂ2Ｏ5＞
Ｎｂ2Ｏ5は、ガラスの屈折率の上昇、及び化学的耐久性の向上に有効な成分である。しかしながら、光学ガラスにおけるＮｂ2Ｏ5の含有量が５％を超えると、熔融性が悪下する。そのため、本実施形態の光学ガラスにおいては、Ｎｂ2Ｏ5の含有量を０％以上５％以下の範囲とした。同様の観点から、本実施形態の光学ガラスにおけるＮｂ2Ｏ5の含有量は、４．５％以下であることが好ましく、４％以下であることがより好ましい。
【００３４】
＜ＺｒＯ2＞
ＺｒＯ2は、ガラスの屈折率の上昇、及び化学的耐久性の向上に有効な成分である。しかしながら、光学ガラスにおけるＺｒＯ2の含有量が７％を超えると、熔融性が悪下する。そのため、本実施形態の光学ガラスにおいては、ＺｒＯ2の含有量を０％以上７％以下の範囲とした。同様の観点から、本実施形態の光学ガラスにおけるＺｒＯ2の含有量は、６．５％以下であることが好ましく、６％以下であることがより好ましい。
【００３５】
＜ＴｉＯ2＞
ＴｉＯ2は、ガラスの屈折率の上昇、及び液相温度の低下に有効な成分である。しかしながら、光学ガラスにおけるＴｉＯ2の含有量が５％を超えると、熔融性が悪下する。そのため、本実施形態の光学ガラスにおいては、ＴｉＯ2の含有量を０％以上５％以下の範囲とした。同様の観点から、本実施形態の光学ガラスにおけるＴｉＯ2の含有量は、４．５％以下であることが好ましく、４％以下であることがより好ましい。
【００３６】
＜Ｙ2Ｏ3＞
Ｙ2Ｏ3は、ガラスの屈折率の上昇、及び化学的耐久性の向上に有効な成分である。しかしながら、光学ガラスにおけるＹ2Ｏ3の含有量が５％を超えると、熔融性が悪下する。そのため、本実施形態の光学ガラスにおいては、Ｙ2Ｏ3の含有量を０％以上５％以下の範囲とした。同様の観点から、本実施形態の光学ガラスにおけるＹ2Ｏ3の含有量は、４．５％以下であることが好ましく、４％以下であることがより好ましい。
【００３７】
＜Ｌａ2Ｏ3＞
Ｌａ2Ｏ3は、ガラスの屈折率の上昇、及び化学的耐久性の向上に有効な成分である。しかしながら、光学ガラスにおけるＬａ2Ｏ3の含有量が５％を超えると、熔融性が悪下する。そのため、本実施形態の光学ガラスにおいては、Ｌａ2Ｏ3の含有量を０％以上５％以下の範囲とした。同様の観点から、本実施形態の光学ガラスにおけるＬａ2Ｏ3の含有量は、４．５％以下であることが好ましく、４％以下であることがより好ましい。
【００３８】
＜ＺｎＯ（不含有成分）＞
ＺｎＯは、ガラス転移温度（Ｔｇ）及び屈伏温度（Ａｔ）を低下させ得るものの、上述した成分を含有する光学ガラスでは、相対屈折率の温度係数を３．０×１０-6℃-1以下に抑えることができない虞があることが判明した。そこで、本実施形態の光学ガラスは、ＺｎＯを含有しないものとした。
ここで、本明細書において、ある成分について「含有しない」とは、当該成分を意図して含有させない、即ち、当該成分を実質的に含有しないことを意味する。
【００３９】
＜ＳｒＯ（不含有成分）＞
ＳｒＯは、ガラス転移温度（Ｔｇ）及び屈伏温度（Ａｔ）を低下させ、相対屈折率の温度係数を低減するためには有効な成分である。しかしながら、市場で容易に入手可能なＳｒＯ原料には、不純物として、可視域に吸収を持つ、即ち、ガラスの着色を引き起こす遷移金属が一定程度含まれていることが多い。また、上記のようなＳｒＯ原料中の不純物を低減させるためには、多大なコストを要することとなる。よって、本実施形態の光学ガラスは、ＳｒＯを含有しないものとした。
【００４０】
＜その他の成分＞
本実施形態の光学ガラスは、目的を外れない限り、上述した成分以外のその他の成分、例えば、ＭｇＯ、Ｇａ2Ｏ3、Ｓｂ2Ｏ3、Ｇｄ2Ｏ3、Ｂｉ2Ｏ3、ＧｅＯ2、ＳｎＯ2、Ｐ2Ｏ5、Ｔａ2Ｏ5、ＭｏＯ3、ＷＯ3などを少量（例えば、それぞれ５質量％以下となるような量で）含有することができる。
なお、本実施形態の光学ガラスは、環境への負荷及び人体への悪影響が高い成分、例えば、ＰｂＯ、ＴｅＯ2、Ａｓ2Ｏ3、及びＣｄＯを含有しないことが好ましい。
【００４１】
次に、本実施形態の光学ガラスの諸特性について説明する。
【００４２】
＜屈折率（ｎｄ）及びアッベ数（νｄ）＞
本実施形態の光学ガラスは、特定のニーズに応えるため、中屈折率低分散性であることが好ましい。より具体的に、本実施形態の光学ガラスは、屈折率（ｎｄ）が１．５５以上１．６３以下であり、且つ、アッベ数（νｄ）が５０以上６５以下であることが好ましい。また、本実施形態の光学ガラスの屈折率（ｎｄ）は、１．５６以上であることがより好ましく、また、１．６２以下であることがより好ましい。更に、本実施形態の光学ガラスのアッベ数（νｄ）は、５１以上であることがより好ましく、５３．５以上であることが更に好ましく、また、６４以下であることがより好ましい。
なお、屈折率（ｎｄ）及びアッベ数（νｄ）は、実施例に記載の手順により測定することができる。また、本実施形態の光学ガラスの屈折率（ｎｄ）及びアッベ数（νｄ）の調整は、例えば、上述した各成分の含有量を、所定の範囲内において適宜調節することにより行うことができる。
【００４３】
＜相対屈折率の温度係数（ｄｎ／ｄＴ）＞
本実施形態の光学ガラスは、ｄ線（５８７．５６２ｎｍ）に関する相対屈折率の温度係数（４０〜６０℃）が、−５．０×１０-6℃-1以上３．０×１０-6℃-1以下であることを要する。ここで、光学ガラスの成分組成を上述した通りとしつつ、上記温度係数を−５．０×１０-6℃-1未満とすると、光学ガラスとしての最低限の化学的耐久性を担保することができない。また、光学ガラスの上記温度係数が３．０×１０-6℃-1超であると、温度に対する屈折率の変化量が正に大きいため、他のガラスと組み合わせたときの結像の温度依存性を十分に抑制することができない。そして、本実施形態の光学ガラスの上記温度係数は、化学的耐久性を高める観点から、−４．０×１０-6℃-1以上であることが好ましく、−３．５×１０-6℃-1以上であることがより好ましい。また、本実施形態の光学ガラスの上記温度係数は、結像の温度依存性をより効果的に抑制する観点から、２．７×１０-6℃-1以下であることが好ましく、２．５×１０-6℃-1以下であることがより好ましい。
なお、ｄ線（５８７．５６２ｎｍ）に関する相対屈折率の温度係数（４０〜６０℃）は、実施例に記載の手順により測定することができる。また、本実施形態の光学ガラスの上記温度係数の調整は、例えば、上述した各成分の含有量を、所定の範囲内において適宜調節することにより行うことができる。
【００４４】
＜ガラス転移温度（Ｔｇ）＞
本実施形態の光学ガラスは、ガラス転移温度（Ｔｇ）が５４０℃以下であることが好ましい。光学ガラスのガラス転移温度（Ｔｇ）が５４０℃以下であることで、軟化温度も低くなり、精密プレス成形をより容易に行うことができる。同様の観点から、本実施形態の光学ガラスのガラス転移温度（Ｔｇ）は、５３５℃以下であることがより好ましく、５３０℃以下であることが更に好ましい。
なお、ガラス転移温度（Ｔｇ）は、実施例に記載の手順により測定することができる。また、本実施形態の光学ガラスのガラス転移温度（Ｔｇ）の調整は、例えば、上述した各成分の含有量を、所定の範囲内において適宜調節することにより行うことができる。
【００４５】
＜光学ガラスの製造方法＞
次に、本実施形態の光学ガラスの製造方法について説明する。
ここで、本実施形態の光学ガラスは、各成分の組成が上述した範囲を満足していればよく、その製造方法については特に限定されることなく、従来の製造方法に従って製造することができる。
例えば、まず、本実施形態の光学ガラスに含まれ得る各成分の原料として、酸化物、水酸化物、炭酸塩、硝酸塩などを所定の割合で秤量し、十分混合したものをガラス調合原料とする。次いで、この原料を、ガラス原料等と反応性のない熔融容器（例えば白金等の貴金属製の坩堝）に投入して、電気炉にて１０００〜１５００℃に加熱して熔融する。その後、適時撹拌して均質化を図り、清澄化してから、適当な温度に予熱した金型内に鋳込んだ後、電気炉内で徐冷して歪みを取り除くことで、本実施形態の光学ガラスを製造することができる。なお、脱泡のため、ごく少量（例えば、光学ガラス中において１質量％未満となるような量）のＳｂ2Ｏ3等の清澄剤を加えることができる。
【００４６】
（精密プレス成形用プリフォーム）
以下、本発明の一実施形態の精密プレス成形用プリフォーム（以下、「本実施形態のプリフォーム」と称することがある。）を具体的に説明する。
精密プレス成形用プリフォーム（Ｐｒｅｃｉｓｉｏｎ  ｐｒｅｓｓ−ｍｏｌｄｉｎｇ  ｐｒｅｆｏｒｍ）は、周知の精密プレス成形法に用いられる予備成形されたガラス素材であり、即ち、加熱して精密プレス成形に供されるガラス予備成形体を意味する。
【００４７】
ここで、精密プレス成形とは、周知のようにモールドオプティクス成形とも呼ばれ、最終的に得られる光学素子の光学機能面を、プレス成形型の成形面を転写することにより形成する方法である。なお、光学機能面とは、光学素子における、制御対象の光を屈折したり、反射したり、回折したり、入出射させたりする面を意味し、例えば、レンズにおけるレンズ面などが、この光学機能面に相当する。
【００４８】
そして、本実施形態のプリフォームは、上述した光学ガラスを素材として用いたことを特徴とする。このように、本実施形態のプリフォームは、素材が上述した光学ガラスであるため、他のガラス（例えば、高屈折率のガラス）ととともに、結像の温度依存性が抑制された製品を得るために用いることができる。なお、本実施形態のプリフォームは、所望の光学恒数をより確実に得る観点から、本発明の光学ガラスについて既述した、各成分の組成に関する必須要件を満たすことが好ましく、本発明の光学ガラスについて既述した、好ましいとされる各種要件を満たすことがより好ましい。
【００４９】
本実施形態のプリフォームの作製方法としては、特に限定されない。ただし、本実施形態のプリフォームは、上記光学ガラスの優れた特質を活かして、次の作製方法により作製することが望ましい。
【００５０】
第１のプリフォームの作製方法（「プリフォーム製法Ｉ」とする。）は、素材としての光学ガラスを熔融し、得られた熔融ガラスを流出して熔融ガラス塊を分離し、該熔融ガラス塊を冷却する過程で、プリフォームに成形する方法である。
【００５１】
第２のプリフォームの作製方法（「プリフォーム製法ＩＩ」とする。）は、素材としての光学ガラスを熔融し、得られた熔融ガラスを成形してガラス成形体を作製し、該成形体を加工して、プリフォームを得る方法である。
【００５２】
プリフォーム製法Ｉ、ＩＩとも、素材としての光学ガラスから均質な熔融ガラスを得る工程を含む点において、共通する。この工程では、例えば、所望の特性が得られるように調合して製造した光学ガラス原料を白金製の熔融容器内に入れ、加熱、熔融、清澄、均質化して均質な熔融ガラスを用意し、温度調整された白金又は白金合金製の流出ノズル或いは流出パイプから流出することができる。なお、光学ガラス原料を粗熔解してカレットを作製し、このカレットを調合して加熱、熔融、清澄、均質化して均質な熔融ガラスを得、上記流出ノズル或いは流出パイプから流出するようにしてもよい。
【００５３】
ここで、小型のプリフォームや球状のプリフォームを作製する場合は、例えば、熔融ガラスを流出ノズルから所望質量の熔融ガラス滴として滴下し、それを金型等で受けてプリフォームに成形する方法を採用することができる。或いは、同じく所望質量の熔融ガラス滴を流出ノズルより液体窒素などに滴下してプリフォームを成形する方法を採用することができる。
一方、中大型のプリフォームを作製する場合は、例えば、流出パイプより熔融ガラス流を流下させ、熔融ガラス流の先端部をプリフォーム成形型等で受け、熔融ガラス流のノズルとプリフォーム成形型との間にくびれ部を形成した後、プリフォーム成形型を真下に急降下して、熔融ガラスの表面張力によってくびれ部にて熔融ガラス流を分離し、受け部材に所望質量の熔融ガラス塊を受けてプリフォームに成形する方法を採用することができる。
【００５４】
なお、キズ、汚れ、シワ、表面の変質などがない滑らかな表面、例えば自由表面を有するプリフォームを得るためには、プリフォーム成形型などの上で熔融ガラス塊に風圧を加えて浮上させながらプリフォームに成形したり、液体窒素などの常温、常圧下では気体の物質を冷却して液体にした媒体中に熔融ガラス滴を入れてプリフォームに成形したりする方法などが用いられる。
【００５５】
ここで、熔融ガラス塊を浮上させながらプリフォームに成形する場合、熔融ガラス塊には、ガス（浮上ガスという）が吹きつけられ、上向きの風圧が加えられることになる。この際、熔融ガラス塊の粘度が低すぎると、浮上ガスがガラス中に入り込み、プリフォーム中に泡となって残ってしまう。しかし、熔融ガラス塊の粘度を３〜６０ｄＰａ・ｓにすることにより、浮上ガスがガラス中に入り込むことなく、ガラス塊を浮上させることができる。
【００５６】
プリフォームに浮上ガスが吹き付けられる際に用いられるガスとしては、空気、Ｎ2ガス、Ｏ2ガス、Ａｒガス、Ｈｅガス、水蒸気等が挙げられる。また、風圧は、プリフォームが成形型表面等の固体と接することなく浮上できれば、特に制限はない。
【００５７】
プリフォームより製造される精密プレス成形品（例えば、光学素子）は、レンズのように回転対称軸を有するものが多いため、プリフォームの形状も回転対称軸を有する形状が望ましい。具体例としては、球或いは回転対称軸を一つ備えるものを示すことができる。回転対称軸を一つ備える形状としては、前記回転対称軸を含む断面において角や窪みがない滑らかな輪郭線をもつもの、例えば上記断面において短軸が回転対称軸に一致する楕円を輪郭線とするものなどがあり、球を扁平にした形状（球の中心を通る軸を一つ定め、前記軸方向に寸法を縮めた形状）を挙げることもできる。
【００５８】
プリフォーム製法Ｉでは、光学ガラスを塑性変形可能な温度域で成形するので、ガラス塊をプレス成形することによりプリフォームを得てもよい。その場合、プリフォームの形状を比較的自由に設定することができるので、目的とする精密プレス成形品の形状に近似させ、例えば、対向する面の一方を凸、他方を凹形状にしたり、両方を凹面にしたり、一方の面を平面、他方の面を凸面にしたり、一方の面を平面、他方の面を凹面にしたり、両面とも凸面にしたりすることができる。
【００５９】
プリフォーム製法ＩＩでは、例えば、熔融ガラスを鋳型に鋳込んで成形した後、成形体の歪をアニールによって除去し、切断又は割断を行って、所定の寸法、形状に分割し、複数個のガラス片を作製し、ガラス片を研磨して表面を滑らかにするとともに、所定の質量のガラスからなるプリフォームを得ることができる。このようにして作製したプリフォームの表面にも、炭素含有膜を被覆して使用することが好ましい。プリフォーム製法ＩＩは、研削、研磨を容易にすることができる球状のプリフォーム、平板状のプリフォームなどの製造に好適である。
【００６０】
次に、精密プレス成形による光学素子等の成形品の量産性を更に高める上から、より好ましいプリフォームについて説明する。
【００６１】
本実施形態のプリフォームの製造においては、精密プレス成形におけるガラスの変形量を減少させることにより、精密プレス成形時のガラスと成形型の温度の低下、プレス成形に要する時間の短縮化、プレス圧力の低減などが可能になる。その結果、ガラスと成形型の成形面との反応性が低下し、精密プレス成形時に発生する不具合が低減され、量産性がより高まる。
【００６２】
ここで、プリフォームを精密プレス成形してレンズを作製する場合における好ましいプリフォームは、互いに反対方向を向く被プレス面（精密プレス成形時に対向する成形型成形面でプレスされる面）を有するプリフォームであり、更に２つの被プレス面の中心を貫く回転対称軸を有するプリフォームがより好ましい。こうしたプリフォームのうち、メニスカスレンズの精密プレス成形に好適なものは、被プレス面の一方が凸面、他方が凹面、平面、前記凸面より曲率が小さいと凸面のいずれかであるプリフォームである。
【００６３】
また、両凹レンズの精密プレス成形に好適なプリフォームは、被プレス面の一方が凸面、凹面、平面のいずれかであり、他方が凸面、凹面、平面のいずれかであるプリフォームである。
一方、両凸レンズの精密プレス成形に好適なプリフォームは、被プレス面の一方が凸面であり、他方が凸面又は平面であるプリフォームである。
【００６４】
いずれの場合においても、プリフォームは、精密プレス成形品の形状により近似する形状のプリフォームであることが好ましい。
【００６５】
なお、プリフォーム成形型を用いて熔融ガラス塊をプリフォームに成形する場合、前記成形型上のガラスの下面は、成形型における成形面の形状によって概ね定まる。一方、前記ガラスの上面は、熔融ガラスの表面張力とガラスの自重とによって定まる形状となる。ここで、精密プレス成形時におけるガラスの変形量を低減するには、プリフォーム成形型において成形中のガラスの上面の形状も制御する必要がある。熔融ガラスの表面張力とガラスの自重とによって定まるガラス上面の形状は、凸面状の自由表面となるが、上面を平面、凹面或いは前記自由表面よりも曲率が小さい凸面にするには、前記ガラス上面に圧力を加えることができる。具体的には、ガラス上面を所望形状の成形面を有する成形型でプレスしたり、ガラス上面に風圧を加えて所望形状に成形したりすることができる。なお、成形型でガラス上面をプレスする際、成形型の成形面に複数のガス噴出口を設け、これらガス噴出口からガスを噴出して成形面とガラス上面の間にガスクッションを形成し、ガスクッションを介してガラス上面をプレスしてもよい。或いは、上記自由表面よりも曲率の大きい面にガラス上面を成形したい場合は、ガラス上面を近傍に負圧を発生させて上面を盛り上げるように成形してもよい。
【００６６】
また、プリフォームは、精密プレス成形品の形状により近似する形状とするため、表面を研磨したプリフォームであることも好ましい。例えば、被プレス面の一方が平面又は球面の一部になるように研磨され、他方が球面の一部又は平面になるように研磨されたプリフォームが好ましい。ここで、球面の一部は凸面でも凹面でもよいが、凸面とするか凹面とするかは、上記のように精密プレス成形品の形状によって決めることが望ましい。
【００６７】
上記各プリフォームは、直径が１０ｍｍ以上のレンズの成形に好ましく用いることができ、直径が２０ｍｍ以上のレンズの成形により好ましく用いることができる。また、中心肉厚が２ｍｍを超えるレンズの成形にも好ましく用いることができる。
【００６８】
（光学素子）
以下、本発明の一実施形態の光学素子（以下、「本実施形態の光学素子」と称することがある）を具体的に説明する。
本実施形態の光学素子は、上述した光学ガラスを素材として用いたことを特徴とする。このように、本実施形態の光学素子によれば、上述した光学ガラスを素材として用いているため、他のガラス（例えば、高屈折率のガラス）と組み合わせて、結像の温度依存性が抑制された製品を得ることができる。なお、本実施形態の光学素子は、所望の性能をより確実に得る観点から、本実施形態の光学ガラスについて既述した、各成分の組成に関する必須要件を満たすことが好ましく、本実施形態の光学ガラスについて既述した、好ましいとされる各種要件を満たすことがより好ましい。
また、本実施形態の光学素子は、上述した精密プレス成形用プリフォームを用いた光学素子を含むものとする。
【００６９】
光学素子の種類は限定されないが、典型的なものとしては、非球面レンズ、球面レンズ、或いは平凹レンズ、平凸レンズ、両凹レンズ、両凸レンズ、凸メニスカスレンズ、凹メニスカスレンズなどのレンズ；マイクロレンズ；レンズアレイ；回折格子付きレンズ；プリズム；レンズ機能付きプリズム；などを例示することができる。光学素子として、好ましくは、凸メニスカスレンズ、凹メニスカスレンズ、両凸レンズ、両凹レンズ、平凸レンズ、平凹レンズなどのレンズ、プリズム、回折格子を例示することができる。上記各レンズは非球面レンズであってもよいし、球面レンズであってもよい。表面には必要に応じて反射防止膜や波長選択性のある部分反射膜などを設けてもよい。
【００７０】
＜光学素子の製造方法＞
次に、本実施形態の光学素子の製造方法について説明する。
本実施形態の光学素子は、例えば、上記のプリフォームをプレス成形型を用いて精密プレス成形することにより、製造することができる。
【００７１】
ここで、精密プレス成形では、予め成形面を所望の形状に高精度に加工されたプレス成形型を用いることができるが、成形面には、プレス時のガラスの融着を防止しつつ、成形面に沿ってガラスの延びが良好になるようにするため、離型膜を形成してもよい。離型膜としては、貴金属（白金、白金合金）の膜、酸化物（Ｓｉ、Ａｌ、Ｚｒ、Ｙの酸化物など）の膜、窒化物（Ｂ、Ｓｉ、Ａｌの窒化物など）の膜、炭素含有膜が挙げられる。炭素含有膜としては、炭素を主成分とするもの（膜中の元素含有量を原子％で表したとき、炭素の含有量が他の元素の含有量よりも多いもの）が望ましく、具体的には、炭素膜や炭化水素膜などを例示することができる。炭素含有膜の成膜法としては、炭素原料を使用した真空蒸着法、スパッタリング法、イオンプレーティング法等の公知の方法や、炭化水素などの材料ガスを使用した熱分解などの公知の方法を用いればよい。その他の膜については、蒸着法、スパッタリング法、イオンプレーティング法、ゾルゲル法等を用いて成膜することが可能である。
【００７２】
また、プレス成形型並びにプリフォームの加熱及び精密プレス成形工程は、プレス成形型の成形面或いは前記成形面に好適に設けられた離型膜の酸化を防止するため、窒素ガス、或いは窒素ガスと水素ガスの混合ガスなどのような非酸化性ガス雰囲気中で行うことが好ましい。非酸化性ガス雰囲気中では、プリフォームの表面を被覆する離型膜、特には炭素含有膜が酸化されずに、当該膜が、精密プレス成形された成形品の表面に残存することになる。この膜は、最終的には除去するべきものであるが、炭素含有膜等の離型膜を比較的容易に且つ完全に除去するには、精密プレス成形品を酸化性雰囲気、例えば大気中において加熱すればよい。炭素含有膜等の離型膜の除去は、精密プレス成形品が加熱により変形しないような温度で行うべきである。具体的には、炭素含有膜等の離型膜の除去は、ガラスの転移温度未満の温度範囲で行うことが好ましい。
【００７３】
なお、本実施形態の光学素子の製造方法としては、特に限定されず、以下に示す２つの製造方法が挙げられる。ここで、本実施形態の光学素子の製造においては、上記の精密プレス成形用プリフォームを、同一のプレス成形型を用いて精密プレス成形する工程を繰り返すことが、光学素子の量産の観点で好ましい。
【００７４】
第１の光学素子の製造方法（「光学素子製法Ｉ」とする。）は、プリフォームをプレス成形型に導入し、前記プリフォームとプレス成形型とを一緒に加熱して精密プレス成形し、光学素子を得る方法である。
第２の光学素子の製造方法（「光学素子製法ＩＩ」とする。）は、加熱したプリフォームを予熱したプレス成形型に導入し、精密プレス成形し、光学素子を得る方法である。
【００７５】
光学素子製法Ｉでは、成形面が精密に形状加工された対向した一対の上型と下型との間にプリフォームを供給した後、ガラスの粘度が１０5〜１０9ｄＰａ・ｓ相当の温度まで成形型及びプリフォームの両者を加熱してプリフォームを軟化し、これを加圧成形することによって、成形型の成形面をガラスに精密に転写することができる。光学素子製法Ｉは、面精度、偏心精度など成形精度の向上が重視される場合に、推奨される方法である。
【００７６】
光学素子製法ＩＩでは、成形面が精密に形状加工された対向した一対の上型と下型との間に、予めガラスの粘度で１０4〜１０8ｄＰａ・ｓに相当する温度に昇温したプリフォームを供給し、これを加圧成形することによって、成形型の成形面をガラスに精密に転写することができる。光学素子製法ＩＩは、生産性向上が重視される場合に、推奨される方法である。
【００７７】
加圧時の圧力及び時間は、ガラスの粘度などを考慮して適宜決定することができ、例えば、プレス圧力は約５〜１５ＭＰａ、プレス時間は１０〜３００秒とすることができる。プレス時間、プレス圧力などのプレス条件は成形品の形状、寸法に合わせて周知の範囲で適宜設定すればよい。
【００７８】
この後、成形型と精密プレス成形品を冷却し、好ましくは歪点以下の温度となったところで、離型し、精密プレス成形品を取出す。なお、光学特性を精密に所望の値に合わせるため、冷却時における成形品のアニール処理条件、例えばアニール速度等を適宜調整してもよい。
【００７９】
なお、本実施形態の光学素子は、プレス成形工程を経なくても作製することはできる。例えば、均質な熔融ガラスを鋳型に鋳込んでガラスブロックを成形し、アニールして歪を除去するとともに、ガラスの屈折率が所望の値になるようにアニール条件を調整して光学特性の調整を行ったのち、次にガラスブロックの切断又は割断を行ってガラス片を作り、更に研削、研磨して光学素子に仕上げることにより得ることができる。
【実施例】
【００８０】
以下、実施例及び比較例を挙げて、本発明を具体的に説明するが、本発明はこれらの実施例に限定されるものではない。
【００８１】
各成分の原料として、各々相当する酸化物、フッ化物、炭酸塩、硝酸塩を準備し、ガラス化した後の組成が表１〜表４に示す通りとなるように秤量し、十分混合し、調合原料を得た。この調合原料を白金坩堝に投入し、電気炉にて熔融した。なお、熔融の際の温度は、十分な脱泡を図るため、１０００〜１５００℃の範囲内で適宜調整した。その後、適時撹拌して均質化を図り、清澄化してから、適当な温度に予熱した金型内に鋳込んだ。次いで、電気炉内で徐冷することで、各例の光学ガラスを得た（ガラスが得られない例もあった）。
【００８２】
なお、電気炉にて熔融する際に、熔融性の評価のため、１３００℃で３０分間加熱した後、撹拌せずに電気炉から白金坩堝を取り出して、ガラスにおける熔け残りの有無を確認した。そして、熔け残りが確認されなかった場合には「○」、熔け残りが確認された場合には「×」として、熔融性を評価した。結果を表１〜表４に示す。
【００８３】
次いで、得られた各例の光学ガラスについて、以下に示す手順に従い、屈折率（ｎｄ）、アッベ数（νｄ）、ガラス転移温度（Ｔｇ）、相対屈折率の温度係数（ｄｎ／ｄＴ）の測定を行った。なお、上記の熔融性の評価が「×」であった例、及びガラスが得られなかった例については、これらの測定を行わなかった。結果を表１〜表４に示す。
【００８４】
屈折率（ｎｄ）及びアッベ数（νｄ）の測定は、日本光学硝子工業会規格のＪＯＧＩＳ０１−２００３「光学ガラスの屈折率の測定方法」に記載された方法に従って行った。
【００８５】
ガラス転移温度（Ｔｇ）の測定は、日本光学硝子工業会規格のＪＯＧＩＳ０８−２００３「光学ガラスの熱膨張の測定方法」に記載された方法に従って行った。
【００８６】
相対屈折率の温度係数（ｄｎ／ｄＴ）の測定は、日本光学硝子工業会規格のＪＯＧＩＳ１８−１９９４「光学ガラスの屈折率の温度係数の測定方法」に記載された方法に従って、ｄ線（５８７．５６２ｎｍ）を用い、４０〜６０℃の温度範囲で行った。
【００８７】
【表１】
2020105058.tif 000002
【００８８】
【表２】
2020105058.tif 000003
【００８９】
【表３】
2020105058.tif 000004
【００９０】
【表４】
2020105058.tif 000005
【００９１】
表１及び表２から、実施例１〜３０の光学ガラスは、いずれも、熔融性が良好であることが分かる。また、実施例１〜３０の光学ガラスは、いずれも、屈折率（ｎｄ）が１．５５以上１．６３以下であり、アッベ数（νｄ）が５０以上６５以下である、即ち、中屈折率低分散性であることが分かる。更に、実施例１〜３０の光学ガラスは、いずれも、相対屈折率の温度係数が−５．０×１０-6℃-1以上３．０×１０-6℃-1以下であることが分かる。
【００９２】
その上、実施例１〜３０の光学ガラスは、いずれも、ガラス転移温度（Ｔｇ）が５４０℃以下であることから、軟化温度が低く、精密プレス成形をより容易に行うことができることが分かる。
【００９３】
これに対し、表３から、比較例１では、失透が生じ、ガラスを得ることができなかった。これは、ＳｉＯ2が少なすぎること等によるものと考えられる。
また、比較例２の光学ガラスは、少なくとも熔融性が不良であった。これは、ＳｉＯ2が多すぎること等によるものと考えられる。
また、比較例３の光学ガラスは、屈折率が１．５５未満であった。更に、比較例３の光学ガラスは、ガラス転移温度（Ｔｇ）が５４０℃超であった。これらは、Ｂ2Ｏ3が多すぎること等によるものと考えられる。
【００９４】
また、比較例４では、失透が生じ、ガラスを得ることができなかった。これは、Ｌｉ2Ｏが多すぎること等によるものと考えられる。
また、比較例５では、失透が生じ、ガラスを得ることができなかった。これは、Ｎａ2Ｏが多すぎること等によるものと考えられる。
また、比較例６では、失透が生じ、ガラスを得ることができなかった。これは、Ｋ2Ｏが多すぎること等によるものと考えられる。
【００９５】
また、比較例７の光学ガラスは、少なくとも熔融性が不良であった。これは、Ａｌ2Ｏ3が多すぎること等によるものと考えられる。
また、比較例８では、失透が生じ、ガラスを得ることができなかった。これは、ＣａＯが多すぎること等によるものと考えられる。
また、比較例９の光学ガラスは、相対屈折率の温度係数が３．０×１０-6℃-1より大きかった。これは、ＢａＯが少なすぎること等によるものと考えられる。
【００９６】
また、比較例１０では、失透が生じ、ガラスを得ることができなかった。これは、ＢａＯが多すぎること等によるものと考えられる。
また、表４から、比較例１１の光学ガラスは、少なくとも熔融性が不良であった。これは、Ｎｂ2Ｏ5が多すぎること等によるものと考えられる。
また、比較例１２の光学ガラスは、少なくとも熔融性が不良であった。これは、ＺｒＯ2が多すぎること等によるものと考えられる。
【００９７】
また、比較例１３の光学ガラスは、少なくとも熔融性が不良であった。これは、ＴｉＯ2が多すぎること等によるものと考えられる。
また、比較例１４の光学ガラスは、少なくとも熔融性が不良であった。これは、Ｙ2Ｏ3が多すぎること等によるものと考えられる。
また、比較例１５の光学ガラスは、少なくとも熔融性が不良であった。これは、Ｌａ2Ｏ3が多すぎること等によるものと考えられる。
【００９８】
また、比較例１６の光学ガラスは、相対屈折率の温度係数が３．０×１０-6℃-1より大きかった。これは、Ｌｉ2Ｏ、Ｎａ2Ｏ及びＫ2Ｏの合計の含有量が少なすぎること等によるものと考えられる。
また、比較例１７の光学ガラスは、相対屈折率の温度係数が３．０×１０-6℃-1より大きかった。これは、ＣａＯ及びＢａＯの合計の含有量が少なすぎること等によるものと考えられる。
また、比較例１８の光学ガラスは、少なくとも熔融性が不良であった。これは、Ｌｉ2Ｏ、Ｎａ2Ｏ及びＫ2Ｏの合計の含有量が少なすぎること、並びに、ＣａＯ及びＢａＯの合計の含有量が少なすぎること等によるものと考えられる。
また、比較例１９の光学ガラスは、相対屈折率の温度係数が３．０×１０-6℃-1より大きかった。これは、ＺｎＯを含有していること等によるものと考えられる。
【産業上の利用可能性】
【００９９】
本発明によれば、中屈折率低分散性である上、熔融性が良好であり、且つ、他のガラスと組み合わせたときに結像の温度依存性を抑制可能な光学ガラスを提供することができる。また、本発明によれば、上述した光学ガラスを用いた精密プレス成形用プリフォーム、及び光学素子を提供することができる。